(57)【要約】【課題】網地の充実率と網糸の繊度を考慮して、適正な編目形状を有する網地を備えた防塵ネットを作製することにより、粉塵の捕捉率が高く、風荷重を低減できる防塵ネットを提供する。【解決手段】網地２の充実率W（％）と、網地２の網糸２１の繊度ｄ（ｄｔｅｘ）とが、４０≦（W／１００）×ｄ0.5≦１００の関係を満たす網地２を備えた防塵ネット１とする。【選択図】図１
2008121158.tif 000002
【特許請求の範囲】
【請求項１】
空気中を飛散する粉塵を捕捉する網地を備えた防塵ネットであって、
前記網地の充実率W（％）と、前記網地の網糸の繊度ｄ（ｄｔｅｘ）とが、
４０≦（W／１００）×ｄ0.5≦１００
の関係を満たすことを特徴とする防塵ネット。
【請求項２】
網地の網糸の表面に光触媒粒子を含む光触媒層を設けたことを特徴とする請求項１に記載の防塵ネット。
【請求項３】
網地の網糸の表面にフッ素樹脂層を設けたことを特徴とする請求項１に記載の防塵ネット。
【発明の詳細な説明】
【技術分野】
【０００１】
本発明は、空気中を飛散する粉塵を捕捉する網地を備えた防塵ネットに関する。
【背景技術】
【０００２】
例えば、ビルの外装工事現場等では、解体によって生じたコンクリート等の粉塵や外壁の塗装の際に塗料の粒子が外部に飛散しないように、ビルの外壁周囲に防塵ネットで覆っている。このような防塵ネットにあっては、換気の必要性から空気を通過させつつ空気中の粉塵を捕捉して粉塵が外部へ飛散するのを防止することが要求される。
【０００３】
しかしながら、従来の防塵ネットにあっては、網地の充実率と粉塵の捕捉率との関係を十分に考慮した設計がなされておらず、不適正な充実率により粉塵の捕捉率が低くなり、十分な防塵効果が得られないという問題点があった（例えば、特許文献１参照）。
【０００４】
また、空気が防塵ネットを通過する際に生ずる防塵ネットへの風荷重は、専ら網地の充実率により定まるものと考えられていたため、風荷重に対する網地の繊度の影響は考慮されておらず、防塵ネットを支持する支持体の強度を必要以上に大きくしているという問題点もあった。
【特許文献１】特開平７−１１５８２号公報
【発明の開示】
【発明が解決しようとする課題】
【０００５】
本発明は前述の問題を解決することができる防塵ネットを提供するものである。
【課題を解決するための手段】
【０００６】
請求項１の発明に係る防塵ネットは、空気中を飛散する粉塵を捕捉する網地を備えた防塵ネットであって、前記網地の充実率W（％）と、前記網地の網糸の繊度ｄ（ｄｔｅｘ）とが、４０≦（W／１００）×ｄ0.5≦１００の関係を満たすものである。
【０００７】
請求項２の発明に係る防塵ネットは、請求項１に記載の防塵ネットにおいて、網地の網糸の表面に光触媒粒子を含む光触媒層を設けたものである。
【０００８】
請求項３の発明に係る防塵ネットは、請求項１に記載の防塵ネットにおいて、網地の網糸の表面にフッ素樹脂層を設けたものである。
【発明の効果】
【０００９】
請求項１に記載の防塵ネットによれば、網地の充実率W（％）と、網糸の繊度ｄ（ｄｔｅｘ）とが、４０≦W／１００×ｄ0.5≦１００の関係を満たす防塵ネットとしたため、適正な充実率を有する網地を備えた防塵ネットとすることにより、空気中の粉塵を効率良く捕捉して防塵効果を高めることができると共に、充実率に加えて繊度を考慮した網地とすることにより、網地に掛かる風荷重を抑制して防塵ネットを支持する支持体の簡素化を図ることができる。
【００１０】
請求項２に記載の防塵ネットによれば、請求項１に記載の防塵ネットの効果に加え、網地の網糸の表面に光触媒粒子を含む光触媒層を設けたため、光触媒への射光により網地に付着した有機物等の粉塵を分解して放散させ、網地の目詰まりを抑制すると共に、使用後の防塵ネットの洗浄を容易に行うことができる。
【００１１】
請求項３に記載の防塵ネットによれば、請求項１に記載の防塵ネットの効果に加え、網地の網糸の表面にフッ素樹脂層を設けたため、フッ素樹脂層により捕捉した粉塵が網地に強固に付着するのを防止し、網地の目詰まりを抑制すると共に、使用後の防塵ネットの洗浄を容易に行うことができる。
【発明を実施するための最良の形態】
【００１２】
本発明の実施の形態を、図１〜図５に基づき説明する。
図１において、１は本発明に係る防塵ネットであり、防塵ネット１は網地２を備えている。また、防塵ネット１には、図３に示した防塵ネット１を支持する支持体３に取り付けるための取付部材１１を設けてもよい。
【００１３】
網地２は、図２（ａ）に示したように、複数本の原糸２０を束ねた網糸２１を編網して形成したものであり、網糸２１に囲まれた開口部（目開き２２）を有する。
【００１４】
原糸２０は、ポリエステル、ナイロン、ビニロン、ポリエチレン、ポリプロピレン、ポリエチレンテレフタレート、アラミド等の繊維（これらの再生原料からなる繊維を含む）が用いられるが、好ましくは原糸２０の引張強度が４ｃＮ／ｄｔｅｘ以上、破断伸度が１０〜３０％、更に好ましくは原糸２０の引張強度が６ｃＮ／ｄｔｅｘ以上、破断伸度が１５〜２５％のものが用いられる。原糸２０の引張強度が４ｃＮ／ｄｔｅｘ未満であったり、破断伸度が１０％未満若しくは３０％を超える場合には網地２の編網時に原糸２０が破断し易くなるためである。
【００１５】
また、編網方法は、ラッセル編、蛙又編、綟編、結節編、無結節編等のいずれをもちいても構わないが、網地２の充実率及び厚さを大きく変えられる点で、好適にはラッセル編が用いられる。
【００１６】
ここで、充実率Ｗとは、網地２の面積に対する網糸２１の占有面積の割合（％）であり、具体的には、図２（ｂ）に示したように、図２（ａ）の網地２を、網地２の展張面に垂直な方向に投影したときの網糸２１の投影部２１ａ（斜線部）の面積をＭ、網地２の投影部２ａ（図２（ｂ）の破線で囲まれた部分）の面積をＮとした場合、（Ｍ／Ｎ）×１００の計算値をいう。
【００１７】
次に、本発明に係る防塵ネットが有する４０≦（W／１００）×ｄ0.5≦１００、Ｗ：充実率（％）、ｄ：繊度（ｄｔｅｘ）の関係について説明する。
【００１８】
式（W／１００）×ｄ0.5（以下、「式Ｅ」という。）中、Ｗ／１００は粉塵を含んだ気流（空気）が防塵ネット１を通過して空気中の粉塵を捕捉する割合（捕捉率Ｐ（％））および風荷重（防塵ネットが風を受けることによって生じる荷重）の指標となるものである。つまり、図３に示したように、粉塵を含んだ気流ａは、防塵ネット１の網地２を通過する気流ｂ１と防塵ネットを回避する気流ｂ２とに分かれるが、気流ｂ１中の粉塵の一部が網地２により捕捉される。
【００１９】
この粉塵の捕捉率Ｐは網地２の充実率Ｗの影響を多く受けるものと考えられる。すなわち、充実率Ｗが小さいと網地２を通過する気流ｂ１の割合が増加するが目開き２２が大きくなるため粉塵が捕捉され難く、逆に充実率Ｗが大きいと網地２を通過する気流ｂ１の割合が減少するが目開き２２が小さくなり粉塵が捕捉され易くなる。
【００２０】
また、風荷重は、発明者が実施した種々の実験の結果から、網地２の充実率Ｗに加えて網糸２１の繊度ｄに依存することも判明し、式Ｅ中、充実率Ｗにｄ0.5を乗じたのは、ｄ0.5が網地２の厚さＬの関数であり、この厚さＬは気流ｂ１の通路長さに相当するため風荷重に影響を与えるものと考えられるからである（図４参照）。
【００２１】
次に、本発明の防塵ネットにおける式Ｅの値の許容範囲について説明すると、式Ｅの値は４０〜１００の許容範囲に設定される。これは、式Ｅの値が４０未満では捕捉率Ｐが低くなって効率良く粉塵を捕捉することができず、１００を超えると捕捉率Ｐが低くなると共に風荷重が大きくなって防塵ネット１を支持する支持体３が大がかりな物となるためである。
【００２２】
ところで、図５（ａ）に示したように、本発明の防塵ネット１の網地２の網糸２１の表面に二酸化チタン等の光触媒粒子４１を含む光触媒層４を設けてもよい。
【００２３】
光触媒層４の形成方法は、例えば、二酸化チタン等の微粒子を有機バインダーや無機バインダーと共に塗布して網糸２１の表面に固着させる等、公知の技術で形成することができる。
【００２４】
この光触媒層４を設けることにより、この光触媒粒子４１への射光により網地２に付着した有機物等の粉塵を分解して放散させ、網地２の目詰まりを抑制すると共に、使用後の防塵ネット１の洗浄を容易に行うことができる。
【００２５】
また、図５（ｂ）に示したように、本発明の防塵ネット１の網地２の網糸２１の表面にフッ素樹脂層５を設けてもよい。
【００２６】
フッ素樹脂層５は、例えばポリテトラフルオロエチレン（ＰＴＦＥ）、ペルフルオロアルコキシフッ素樹脂（ＰＦＡ）、四フッ化エチレン六フッ化プロピレン共重合体（ＦＥＰ）、エチレン四フッ化エチレン共重合体（ＥＴＦＥ）等のフッ素樹脂５１の微粒子粉末を用いて粉末塗装したり、蒸着による成膜等の公知の技術で形成することができる。
【００２７】
このフッ素樹脂層５を設けることにより、フッ素樹脂層５により捕捉した粉塵が網地２に強固に付着するのを防止し、網地２の目詰まりを抑制すると共に、使用後の防塵ネット１の洗浄を容易に行うことができる。
【実施例】
【００２８】
次に、本発明の実施例および比較例を以下に示して説明する。なお、本発明は以下の実施例に限定されるものではない。
【００２９】
（網糸および編網方法）
・原糸：ポリエステル、引張強度７ｃＮ／ｄｔｅｘ、原糸の破断伸度１８％
・網糸：原糸を８本集束して網糸とした。
・編網方法：ラッセル編
（実施例１〜７）上述の網糸および編網方法により、式Ｅの値が許容範囲内となる網地を作製し、この網地に取付部材を取り付けて本発明の実施例１〜７の防塵ネットを得た。
（比較例１〜３）上述の網糸および編網方法により、式Ｅの値が許容範囲外となる網地を作製し、この網地に取付部材を取り付けて比較例１〜３の防塵ネットを得た。
【００３０】
評価方法
（１）捕捉率Ｐ（％）の測定方法：防塵ネットを背面に張った状態で、所定量の粉塵を含んだ一定速度の気流（空気）を防塵ネットに吹きつけたときの粉塵の捕捉量を測定し、捕捉した粉塵の割合を求めて捕捉率Ｐとした。
捕捉率Ｐ≧４０％    合格（○）
捕捉率Ｐ＜４０％    不合格（×）
（２）風荷重の評価：風荷重の指標となる風力係数Ｃを次式により計算して評価した。
風力係数Ｃ＝（０．１１＋０．０９（１−φ）＋０．９４５Ｃ0・Ｒ）・Ｆ
φ  ：防塵ネットの充実係数（φ＝Ｗ／１００）
Ｃ0 ：防塵ネットの基本風力係数
Ｒ  ：防塵ネットの縦横比による補正係数
Ｆ  ：併設足場の設置位置による補正係数
風力係数Ｃ＜１．７  合格（○）、風力係数Ｃ≧１．７  不合格（×）
【００３１】
表１に、実施例１〜７および比較例１〜３の防塵ネットの捕捉率Ｐおよび風力係数Ｃの測定結果を示した。
【表１】
2008121158.tif 000003
【図面の簡単な説明】
【００３２】
【図１】本発明の防塵ネットの一実施の形態を示す図である。
【図２】図１の防塵ネットの網地を説明するための図であり、図２（ａ）は網地の一部を拡大した図を、図２（ｂ）は図２（ａ）の網地の投影図をそれぞれ示している。
【図３】図１の防塵ネットの使用時の状態を示す図である。
【図４】図１の防塵ネットの展張面と垂直な方向に切断した網地の一部を拡大した断面図である。
【図５】図１の防塵ネットの網糸の断面図であり、図５（ａ）は網糸の表面に光触媒層を設けた図を、図５（ｂ）は網糸の表面にフッ素樹脂層を設けた図をそれぞれ示している。
【符号の説明】
【００３３】
１      防塵ネット
１１    取付部材
２      網地
２０    原糸
２１    網糸
４      光触媒層
４１    光触媒粒子
５      フッ素樹脂層
５１    フッ素樹脂
【図１】
2008121158.tif 000004
【図２】
2008121158.tif 000005
【図３】
2008121158.tif 000006
【図４】
2008121158.tif 000007
【図５】
2008121158.tif 000008